(57)【要約】      （修正有）【課題】製造された物品、並びにマイクロミキサ構成要素及び物品を製造するための方法を提供とする。【解決手段】製造された物品、並びに高度に摩耗保護された構成要素及び物品を製造する方法。より詳細には、タービンエンジンの燃焼器構成要素などの、摩耗保護された構成要素及び物品。更に詳細には、高度に摩耗保護されたマイクロミキサ管２０、及び１つ又は複数のマイクロミキサプレート１７を伴うその組立体であって、マイクロミキサ管２０は性能を向上させ、かつ摩耗に関する故障を軽減するための摩耗保護を有する。摩耗に利する表面３４、３６の硬度を向上させるための、コーティングの真空ろう付け適用を含む、摩耗を向上するための表面処理を含む方法。【選択図】図２
2018169150.tif 000002
【特許請求の範囲】
【請求項１】
タービンシステム（１０）のマイクロミキサ組立体（１６）であって、
受け入れ径（３２）を有する少なくとも１つの開口部（３０）を含むプレート（１７）と、
少なくとも１つのマイクロミキサ管（２０）であって、流れを受け入れ、流れを燃焼器（１２）に拡散させるための入口（３８）及び出口（４０）を有し、前記少なくとも１つのプレート（１７）の開口部（３０）の前記受け入れ径（３２）内に適合するように構成される径（３６）を有する外面を含み、その外面（３６）の少なくとも一部分に耐摩耗処理を備え、前記プレート（１７）の開口部（３０）を貫通して挿入され、任意選択でその外面（３６）の位置で、前記少なくとも１つの開口部（３０）において前記プレート（１７）と動作可能に連結される、少なくとも１つのマイクロミキサ管（２０）と、
を備える、マイクロミキサ組立体（１６）。
【請求項２】
複数のプレート（１７）の開口部（３０）、及びそれを貫通して挿入される複数のマイクロミキサ管（２０）を備える、請求項１記載のマイクロミキサ組立体（１６）。
【請求項３】
前記少なくとも１つのマイクロミキサ管（２０）のうちの１つ又は複数が、前記プレート（１７）に動作可能に連結される、請求項２記載のマイクロミキサ組立体（１６）。
【請求項４】
前記少なくとも１つのマイクロミキサ管（２０）のうちの１つ又は複数と、前記プレート（１７）との間の連結方式がろう付けである、請求項３記載のマイクロミキサ組立体（１６）。
【請求項５】
前記少なくとも１つのマイクロミキサ管（２０）のうちの１つ又は複数と、前記プレート（１７）との間の連結方式が摩擦溶接である、請求項３記載のマイクロミキサ組立体（１６）。
【請求項６】
前記表面処理が保護コーティングを備える、請求項３記載のマイクロミキサ組立体（１６）。
【請求項７】
タービンシステム（１０）のマイクロミキサ組立体（１６）を組立てる方法であって、表面処理摩耗層を少なくとも１つのマイクロミキサ管（２０）の少なくとも一部分に適用することであって、前記処理は、ろう付け合金粉末を付着して、その後耐摩耗ろう付けコーティングを形成するための真空ろう付け処理を含む、適用することと、前記少なくとも１つの表面処理したマイクロミキサ管（２０）をプレート（１７）の受け入れ開口部（３０）の中に挿入することと、任意選択で前記マイクロミキサ管（２０）と前記プレート（１７）とを固定することと、を含む方法。
【請求項８】
前記少なくとも１つのマイクロミキサ管（２０）が、ステンレス鋼及びニッケル基合金から選択される材料を備える、請求項７記載のタービンシステム（１０）のマイクロミキサ組立体（１６）を組立てる方法。
【請求項９】
前記少なくとも１つのマイクロミキサ管（２０）が、前記プレート（１７）に動作可能に連結される、請求項８記載のタービンシステム（１０）のマイクロミキサ組立体（１６）を組立てる方法。
【請求項１０】
前記少なくとも１つのマイクロミキサ管（２０）と、前記プレート（１７）との間の連結方式がろう付けである、請求項９記載のタービンシステム（９）のマイクロミキサ組立体（１６）を組立てる方法。
【請求項１１】
前記少なくとも１つのマイクロミキサ管（２０）と、前記プレート（１７）との間の連結方式が真空ろう付けである、請求項１０記載のタービンシステム（１０）のマイクロミキサ組立体（１６）を組立てる方法。
【請求項１２】
前記少なくとも１つのマイクロミキサ管（２０）と、前記プレート（１７）との間の連結方式が摩擦溶接である、請求項１１記載のタービンシステム（１０）のマイクロミキサ組立体（１６）を組立てる方法。
【請求項１３】
前記ステップが、複数のマイクロミキサ管（２０）について繰り返される、請求項８記載のタービンシステム（１０）のマイクロミキサ組立体（１６）を組立てる方法。
【請求項１４】
摩擦溶接は、エキスパンダ（５０）を用いて、径方向の力を前記管（２０）の内壁（３４）に加えて、前記少なくとも１つのマイクロミキサ管（２０）の外面（３６）と、前記プレート（１７）の前記受け入れ開口部（３０）との間に、少なくとも１つの動作可能な接続を形成することによって実現される、請求項１３記載のタービンシステム（１０）のマイクロミキサ組立体（１６）を組立てる方法。
【請求項１５】
前記少なくとも１つのマイクロミキサ管（２０）と、前記表面処理摩耗層との間のいずれか又は両方に、ボンディングコート層及び断熱コーティングのうちの１つ又は複数を適用することを更に含む、請求項８記載のタービンシステム（１０）のマイクロミキサ組立体（１６）を組立てる方法。
【発明の詳細な説明】
【技術分野】
【０００１】
本発明は、製造した物品、及びマイクロミキサ構成要素及び物品を製造するための方法を目的とする。より詳細には、本発明の実施形態は、タービンエンジンの燃焼器構成要素などの、摩耗保護された構成要素及び物品に関し、更に詳細には、高度に摩耗保護されたマイクロミキサ管、及び１つ又は複数のマイクロミキサプレートを伴うその組立体に関し、マイクロミキサ管は性能を向上させ、かつ摩耗に関連する故障を軽減するための摩耗保護を有する。
【背景技術】
【０００２】
通常タービンエンジンは、入ってくる空気の流れを圧縮する１つ又は複数の構成要素を含み、その圧縮した空気の流れを、燃料の加圧流と混合する燃焼器に送達して、その混合物に点火して燃焼ガスの流れを作り出す。タービンシステムの燃焼器は、燃料プレナム、吸気口、及び１つ又は複数のセグメント化した混合管の束を形成する多くの混合管と連通する、ベースノズル構造を通常含む、マイクロミキサ組立体を含むことが多い。ベースノズル構造は、燃料を燃料プレナムに供給する。燃料は、燃料プレナムを出て混合管に入る。空気は吸気口を介して混合管の中に導かれ、燃料と混合して空気／燃料混合物を作り出す。空気／燃料混合物は、混合管を出て下流の燃焼チャンバに入る。この燃焼ガスの流れはタービンを駆動して、電力発電などのための機械的仕事を生成する。タービンエンジンは、任意の種々の燃料を使用してよく、ニューヨーク州スケネクタディのＧｅｎｅｒａｌ  Ｅｌｅｃｔｒｉｃ  Ｃｏｍｐａｎｙが提供するような、任意の複数の異なるタービンエンジンから選択され得る。いくつかの特定の実施形態において、マイクロミキサ組立体は、複数の管及び少なくとも第１のエンドプレートを含む。第１のエンドプレートは、穴開け又は切込みによる複数の穴を有し、その中で各々の管の第１の端部が終端する。エンドプレートの複数の穴は、その開口部内に配設される複数の管の数と対応する。
【０００３】
各種の方法によれば、プレートの開口部内のマイクロミキサ管の組立体は、組立体を安定させ、プレート内の管の振動を最小限に抑えるために、プレートの開口部内のマイクロミキサ管を固定するプロセスを要する。いくつかの事例において、この固定は摩擦溶接によって実現され、他の事例においては、金及び／又はニッケルを含み得る比較的高価なろう付け充填材を使用することによって実現される。このようなプロセスは時間がかかり、かつ高価であって、常に所望の結果が得られるとは限らない。したがって、動作中のプレートの開口部内における管の振動は、最終的に金属損失及び管先端の故障の一因となる摩耗をもたらす場合があり、これは次に、燃焼器の非効率性、及び故障の可能性となり得る。
【先行技術文献】
【特許文献】
【０００４】
【特許文献１】米国特許出願公開第２０１３／０２４１０８９号公報
【発明の概要】
【０００５】
本発明の態様によれば、タービンシステムのマイクロミキサ組立体は、受け入れ径を備える少なくとも１つの開口部を有するプレートと、少なくとも１つのマイクロミキサ管であって、流れを受け入れ、流れを燃焼器に拡散させるための入口及び出口を有する、少なくとも１つのマイクロミキサ管とを含み、少なくとも１つのマイクロミキサ管は少なくとも１つのプレートの開口部の受け入れ径内に適合するよう構成される外径を有する外面を含み、少なくとも１つの管は、摩耗を軽減させるための表面処理と適応され、表面処理は少なくともろう付け摩耗コーティングを備える。
【０００６】
本発明の別の態様によれば、タービンシステムの耐摩耗マイクロミキサ組立体を組立てる方法が提供される。この方法は、少なくとも１つのマイクロミキサ管の少なくとも一部分に表面処理を適用することを含み、この表面処理は、ろう付け合金を適用し、その後耐摩耗ろう付けコーティングを形成する処理を備える。この方法は、マイクロミキサ管の直近に、少なくとも１つのボンディングコート層を適用することを任意選択で更に含み、この層の上にろう付け摩耗層が適用される。この方法は、マイクロミキサ管の材料とろう付け摩耗層との間、若しくはろう付け摩耗層の上のいずれか、又は両方に、断熱コーティングのような少なくとも１つの耐熱コーティングを任意選択で適用することを更に含む。表面処理されたマイクロミキサ管を、プレートの受け入れ開口部に挿入することも含まれる。任意選択で、マイクロミキサ管とプレートとの間のしっかりした係合のための固定手段を適用することも更に含まれ、この手段は、エキスパンダを用いて、管の内壁に径方向の力を加えて、管の外径とプレートの受け入れ開口部との間に少なくとも１つの動作可能な接続を形成することを、任意選択で含む。
【０００７】
本発明の他の特徴及び利点は、本発明の原理を例として示す添付の図面を共に、以下の好ましい実施形態のより詳細な説明から、明らかになる。
【図面の簡単な説明】
【０００８】
【図１】ヘッドエンドに位置されるマイクロミキサ組立体を有するタービンシステムの、斜視図である。
【図２】プレートの開口部内に配設されるマイクロミキサ管、及びマイクロミキサ管内に配設されるエキスパンダの、上部断面図である。
【図３】表面処理されたマイクロミキサ管の作成方法、及び向上した耐摩耗マイクロミキサ組立体を組立てる方法を示す、フロー図である。
【発明を実施するための形態】
【０００９】
製造方法、並びにマイクロミキサ管及び組立体を含む、燃焼マイクロミキサ管の摩耗管理のための物品が提供される。本明細書で開示される特徴のうちの１つ又は複数を含まない物品及び方法と比較して、本開示の実施形態は、部品の動作寿命を延ばすために追加の摩耗保護特徴を提供して、高価な材料を使用する必要性、及び燃焼器部品を組立てて固定するプロセスを最小限に抑え、タービンの構成要素の使用可能な寿命を延ばすことを可能にし、タービンの構成要素の実施形態を使用するガスタービンシステムをより効率的にして、高価ではない基本部品材料、又はそれらの組み合わせを使用可能にする。特に本開示の実施形態は、本明細書で開示された特徴のうちの１つ又は複数を含まないプロセス及び物品と比較して、著しく摩耗を軽減する利点を有効にして、それによって金属損失及び管先端の故障に対処し、したがって部品の寿命及びタービンの連続した作動を向上させる。
【００１０】
次に図１を参照すると、燃焼器セクション１２及びヘッドエンド１４を有するタービンシステム１０の、燃焼構成要素の代表的な実施形態が示される。ヘッドエンド１４は、燃焼器セクション１２の上流位置に近接して配設され、マイクロミキサ組立体１６を含む。マイクロミキサ組立体１６は、全体的に径方向かつ周縁に延びるプレート１７を含み、いくつかの実施形態においては複数のセクター１８を有し、その各々は複数の管２０を備える。燃焼器セクション１２は、上流端２４まで延びる外側ライナー２２によって画定される。流れスリーブ２６は、外側ライナー２２の径方向外側に離隔され、かつ外側ライナー２２を囲んで包む。空気の流れは、外側ライナー２２及び流れスリーブ２６によって画定された空気経路内の上流を、外側ライナー２２の上流端２４まで通過する。示された実施形態は代表的なものに過ぎず、マイクロミキサ組立体の代替の特徴を含む燃焼構成要素の他の例が、当技術分野で知られており、したがって示される本実施形態は限定ではないことを理解されたい。
【００１１】
燃焼器の動作において、外側ライナー２２に対流冷却を提供するために、作動流体が、外側ライナー２２の外側に沿って流れスリーブ２６の経路を流れ抜けることができる。流体が燃焼器のエンドカバーに達すると、流体は方向を逆転させ、管２０の少なくとも一部を流れ抜け、そこで燃焼器セクション１２に注入される前に燃料と混合される。一般的に、管２０は、軸方向に下流端から離された上流端を含み、本発明によれば、本明細書の下記で説明するように、管２０の各々は、１つ又は複数のプレート１７の中に挿入する、少なくとも端部がろう付けされる。
【００１２】
図２を参照すると、プレート１７の上部断面及び複数の管の中の管２０が図示され、管２０はプレート１７の受け入れ開口部３０内に配設されて示される。プレート１７は、プレート１７を貫通して相対的に軸方向に延びる、複数の受け入れ開口部を含み、それらは各々、管２０が挿入できるように寸法が決められた受け入れ径３２を有するように構成される。具体的には、管２０は内径３４、外径３６、入口３８、及び出口４０を備える。受け入れ開口部３０の受け入れ径３２内に挿入されるように、管２０の外径３６の寸法が決められる。
【００１３】
いくつかの実施形態において、管２０は、管２０の外壁部分とプレートの受け入れ開口部３０との間で、摩擦溶接を形成するのを容易にするように寸法が決められ、かつ適応される。いくつかのこのような実施形態によれば、図２に示されるようにマイクロミキサ管２０は、管２０の内径３４に近い寸法に決められた外径５４を有する、少なくとも１つのエキスパンダヘッド５２を含むエキスパンダ５０を受け入れるように、適応されてよい。エキスパンダ５０はシャフト部分５６を備える。シャフト部分５６は、タービンシステム１０の軸方向と相対的に一致する長手方向５８に延び、その長さに沿って配設される少なくとも１つのエキスパンダヘッド５２を伴う。エキスパンダヘッド５２の機能は、プレート１７の受け入れ開口部３０と摩擦溶接を形成するのに望ましい管２０の中の位置に、制御可能に配設されることである。管がプレートの開口部内に係合する代替の手段があり、摩擦溶接のためのエキスパンダ手段は単なる１つの例であって、したがって本開示に関して非限定であることを、理解されたい。
【００１４】
複数の管の各々及びプレートは通常、１６００°Ｆ（８７１℃）を超え得る温度を有する領域において機能するのに好適な、耐久性のある材料で形成される。このような材料は、ステンレス鋼及び／又はＨａｓｔｅｌｌｏｙ（登録商標）Ｘなどのニッケル基合金で構成されてよい。本明細書で説明した前述の金属は、単なる例示であって非限定である。各種の非限定の例において、管及びプレートは、例えばステンレス鋼、ニッケル基合金、鉄基合金、又は他の好適な金属若しくは金属材料などの、任意の好適な材料を含んでよい。
【００１５】
本開示によれば、マイクロミキサ管、特に１つ又は複数のマイクロミキサプレートと係合する管端部の、耐摩耗性を改善するための方法が提供される。次に図３を参照すると、本開示による方法の代表的なフロー図が提供される。ろう付けは、任意の好適なろう付け技法によって実現され得る。本明細書で用いられる、ろう付けという用語は、基体としてのマイクロミキサ管の表面処理に関し、そのプロセスは加工物を接合することを含まず、むしろ、ろう付け充填材をマイクロミキサ管の表面に直接付けることによって実施され、利点を実現することを理解されたい。本発明によるいくつかの実施形態において、真空ろう付けの技法が用いられる。本明細書で用いられるように、真空ろう付けは、清潔、上質、フラックスフリーのろう付け接合、並びに高い一体性及び強度を有する表面をもたらす利点を提供するプロセスを意味し、指す。このプロセスは、約８×１０−４トールの圧力で真空チャンバ容器の内側で実施され、いくつかの実施形態では８×１０−４トール以下で実施される。温度は、通常約１５００°Ｆ〜約２３００°Ｆの範囲の継続的な熱によって加工物に均一性が保たれ、それによって、加熱と冷却とのサイクルが起こる他の方法によって引き起こされ得る応力を、軽減又は排除する。
【００１６】
したがって、一実施形態において、ろう付けは、約８×１０−４トールで、及びろう付け温度は約１５００°Ｆ〜約２３００°Ｆ、約１５００°Ｆ〜約１８００°Ｆ、約２０００°Ｆ〜約２３００°Ｆ、約１８００°Ｆ〜約２３００°Ｆ、約１８００°Ｆ〜約２１００°Ｆ、又は任意の好適な組み合わせ、部分的組み合わせ、範囲、又はその部分範囲で、単一ステップの真空ろう付けとして実現される。一実施形態において、ろう付け期間は、約１分〜約３０分、約５分〜約３０分、約１５分〜約３０分、約２０分〜約３０分、約１０分、約１５分、約２０分、約３０分、又は任意の好適な組み合わせ、部分的組み合わせ、範囲、又は部分的範囲である。
【００１７】
一実施形態によれば、この方法は表面処理を少なくとも１つのマイクロミキサ管の少なくとも一部分に適用し、この処理は、粉末のろう付け材料の１つ又は混合物を、マイクロミキサ管の全体又は一部分に適用することによる耐摩耗ろう付けコーティングを備え、その後に真空ろう付けが続く。このような方法に従って、粉末のろう付け材料は、公知の又は新規の低融点材料を備えており、特にステンレス鋼で形成された管と共に使用するために、このような管基材には、ろう付け粉末とは特に融和性がある。もちろん、他の管基材が使用されてよく、したがって他のろう付け材料が選択されてよく、それが低融点又は低融点以外であってよく、ろう付け方法が真空ろう付け以外であってもよいことを、理解されたい。
【００１８】
したがって、各種の実施形態に従って、ろう付けコーティング表面処理のために選択されるろう付け粉末の材料は、非限定として、金属合金、ニッケル及びコバルト基の超合金を含む超合金、合金、及びそれらの組み合わせを含む任意の好適なろう付け材料であってよい。ニッケル基合金の好適な例は、（ニューヨーク州ウェストベリーに位置するＳｕｌｚｅｒ  Ｍｅｔｃｏから、Ａｍｄｒｙ  ＤＦ４Ｂとして市販される）Ｎｉ０．６７１５Ｃｒ０．１４Ｂ０．０２７５Ｃｏ０．１Ａｌ０．０３５Ｔａ０．０２５Ｙ０．００１の（質量）式、又は（ミシガン州マディソンハイツに位置するＷａｌｌ  Ｃｏｌｍｏｎｏｙを含む多くの供給者から、ＢＮｉ−５として市販される）Ｎｉ０．７１Ｃｒ０．０１９Ｓｉ０．１０の（質量）式を有し得る。ろう付け層によって、マイクロミキサ管の表面とプレートの開口部の内面との間で、約０．０００５インチ〜約０．００８インチの嵌め合い公差が可能となり得る。ろう付け表面処理は、管上の小さい隙間及び表面の欠陥部を充填してよく、各種実施形態において、ろう付けコーティングは、ろう付け処理されない従来のマイクロミキサ管と比較して、より大きい耐摩耗性を付与する向上した表面硬度を提供する。
【００１９】
本開示の１つの例で、マイクロミキサ管の選択として、耐摩耗性を与えるためにろう付け材料によって表面処理される。このような代表的な実施形態において、質量で約２２．５％〜約２４．２５％のＣｒ、約０．３％以下（例えば約０．１５％〜約０．３％）のＴｉ、約６．５％〜約７．５％のＷ、約９％〜約１１％のＮｉ、約３％〜約４％のＴａ、約０．６５％以下（例えば約０．５５％〜約０．６５％）のＣ、約２％〜約３％のＢ、約１．３％のＦｅ，約０．４％以下のＳｉ、約０．１％以下のＭｎ、約０．０２％以下のＳ、及びコバルトの残部の組成物を有する、マイクロミキサ管構成要素をろう付けするのに好適な低融点材料（ＭＭ５０９Ｂ）が選択され得る。別の好適な低融点材料は、質量で約１４％のＣｒ、約９％のＣｏ、約４％のＡｌ、約２．５％のＢ、及びニッケルの残部の組成物を有する。別の好適な低融点材料は、質量で約１５．３％のＣｒ、約１０．３％のＣｏ、約３．５％のＴａ、約３．５％のＡｌ、約２．３％のＢ、及びニッケルの残部の組成物を有する。更に他の例として、本開示によるろう付けに好適な合金として、ＢＮ１２及びＢＮ１９から選択される材料が挙げられる。
【００２０】
このような実施形態によれば、表面処理されたマイクロミキサ管には、上述のような低融点のろう付けコーティング材料を使用した、約２ｍｍ〜３ｍｍの範囲のコーティング厚のろう付け表面処理が提供される。ろう付け処理は、外観的に改変された表面特性を与え、向上した表面硬度をもたらす。本開示に従って、マイクロミキサ管の表面処理は、約１ｍｍ〜約５ｍｍ厚の範囲でよく、各種実施形態において、厚さは１ｍｍ、２ｍｍ、３ｍｍ、４ｍｍ、及び５ｍｍであってよく、それらの間の少数部は０．１ｍｍ〜０．５ｍｍである。
【００２１】
ろう付け材料は、単体で使用されてよく、又は組み合わせて使用されてもよいことを、理解されたい。したがって、いくつかの実施形態において、本明細書で使用されるろう付け粉末は、ＭＭ５０９ＢとＢＮ１２との組み合わせ、又はＭＭ５０９ＢとＢＮ１９との組み合わせを含み得る。
【００２２】
方法は、マイクロミキサ管の直近に、少なくとも１つのボンディングコート層を適用することを任意選択で更に含み、この層の上にろう付け摩耗層が適用される。この方法は、マイクロミキサ管の材料とろう付け摩耗層との間、若しくはろう付け摩耗層の上のいずれか、又は両方に、断熱コーティングのような少なくとも１つの耐熱コーティングを適用することを、任意選択で更に含む。管をプレートの受け入れ開口部に挿入することも含まれる。任意選択で、管とプレートとの間をしっかり係合するための固定手段を適用することも更に含まれ、この手段は、エキスパンダを用いて、管の内壁に径方向の力を加えて、管の外径とプレートの受け入れ開口部との間に少なくとも１つの動作可能な接続を形成することを、任意選択で含む。
【００２３】
マイクロミキサ管の本表面処理の技術的利点として、混合管の寿命が大きく延びること、並びに管及び燃焼器の故障率が低減されることが挙げられる。別の利点は、補修に関連付けられるコストが減少することである。
【００２４】
本発明を、好ましい実施形態を参照して説明したが、本発明の範囲から逸脱することなく各種の変形が成され、均等物が、好ましい実施形態の要素と代替えされ得ることを、当業者は理解するであろう。更に、本発明の本質的な範囲から逸脱することなく、特定の状況又は材料を本発明の教示に適応するために、多くの変更が成され得る。したがって、本発明は、本発明を実施するために企図された最良のモードとして開示された特定の実施形態に限定しないよう意図されているが、本発明は、添付の特許請求の範囲に入る全ての実施形態を含むものとする。
【００２５】
最後に、代表的な実施態様を以下に示す。
［実施態様１］
タービンシステム（１０）のマイクロミキサ組立体（１６）であって、
受け入れ径（３２）を有する少なくとも１つの開口部（３０）を含むプレート（１７）と、
少なくとも１つのマイクロミキサ管（２０）であって、流れを受け入れ、前記流れを燃焼器（１２）に拡散させるための入口（３８）及び出口（４０）を有し、前記少なくとも１つのプレート（１７）の開口部（３０）の前記受け入れ径（３２）内に適合するように構成される径（３６）を有する外面を含み、その外面（３６）の少なくとも一部分に耐摩耗処理を備え、前記プレート（１７）の開口部（３０）を貫通して挿入され、任意選択でその外面（３６）の位置で、前記少なくとも１つの開口部（３０）において前記プレート（１７）と動作可能に連結される、少なくとも１つのマイクロミキサ管（２０）と、
を備える、マイクロミキサ組立体（１６）。
［実施態様２］
複数のプレート（１７）の開口部（３０）、及びそれを貫通して挿入される複数のマイクロミキサ管（２０）を備える、実施態様１記載のマイクロミキサ組立体（１６）。
［実施態様３］
前記少なくとも１つのマイクロミキサ管（２０）のうちの１つ又は複数が、前記プレート（１７）に動作可能に連結される、実施態様２記載のマイクロミキサ組立体（１６）。
［実施態様４］
前記少なくとも１つのマイクロミキサ管（２０）のうちの１つ又は複数と、前記プレート（１７）との間の連結方式がろう付けである、実施態様３記載のマイクロミキサ組立体（１６）。
［実施態様５］
前記少なくとも１つのマイクロミキサ管（２０）のうちの１つ又は複数と、前記プレート（１７）との間の連結方式が摩擦溶接である、実施態様３記載のマイクロミキサ組立体（１６）。
［実施態様７］
前記表面処理が保護コーティングを備える、実施態様３記載のマイクロミキサ組立体（１６）。
［実施態様８］
タービンシステム（１０）のマイクロミキサ組立体（１６）を組立てる方法であって、表面処理摩耗層を少なくとも１つのマイクロミキサ管（２０）の少なくとも一部分に適用することであって、前記処理は、ろう付け合金粉末を付着して、その後耐摩耗ろう付けコーティングを形成するための真空ろう付け処理を含む、適用することと、前記少なくとも１つの表面処理したマイクロミキサ管（２０）をプレート（１７）の受け入れ開口部（３０）の中に挿入することと、任意選択で前記マイクロミキサ管（２０）と前記プレート（１７）とを固定することと、を含む方法。
［実施態様９］
前記少なくとも１つのマイクロミキサ管（２０）が、ステンレス鋼及びニッケル基合金から選択される材料を備える、実施態様８記載のタービンシステム（１０）のマイクロミキサ組立体（１６）を組立てる方法。
［実施態様１０］
前記少なくとも１つのマイクロミキサ管（２０）が、前記プレート（１７）に動作可能に連結される、実施態様８記載のタービンシステム（１０）のマイクロミキサ組立体（１６）を組立てる方法。
［実施態様１１］
前記少なくとも１つのマイクロミキサ管（２０）と、前記プレート（１７）との間の連結方式がろう付けである、実施態様１０記載のタービンシステム（１０）のマイクロミキサ組立体（１６）を組立てる方法。
［実施態様１２］
前記少なくとも１つのマイクロミキサ管（２０）と、前記プレート（１７）との間の連結方式が真空ろう付けである、実施態様１１記載のタービンシステム（１０）のマイクロミキサ組立体（１６）を組立てる方法。
［実施態様１３］
前記少なくとも１つのマイクロミキサ管（２０）と、前記プレート（１７）との間の連結方式が摩擦溶接である、実施態様１２記載のタービンシステム（１０）のマイクロミキサ組立体（１６）を組立てる方法。
［実施態様１４］
前記ステップが、複数のマイクロミキサ管（２０）について繰り返される、実施態様８記載のタービンシステム（１０）のマイクロミキサ組立体（１６）を組立てる方法。
［実施態様１５］
摩擦溶接は、エキスパンダ（５０）を用いて、径方向の力を前記管（２０）の内壁（３４）に加えて、前記少なくとも１つのマイクロミキサ管（２０）の外面（３６）と、前記プレート（１７）の前記受け入れ開口部（３０）との間に、少なくとも１つの動作可能な接続を形成することによって実現される、実施態様１４記載のタービンシステム（１０）のマイクロミキサ組立体（１６）を組立てる方法。
［実施態様１６］
前記少なくとも１つのマイクロミキサ管（２０）と、前記表面処理摩耗層との間のいずれか又は両方に、ボンディングコート層及び断熱コーティングのうちの１つ又は複数を適用することを更に含む、実施態様８記載のタービンシステム（１０）のマイクロミキサ組立体（１６）を組立てる方法。
【符号の説明】
【００２６】
１０  タービンシステム
１２  燃焼器、燃焼器セクション
１４  ヘッドエンド
１６  マイクロミキサ組立体
１７  プレート
１８  セクター
２０  マイクロミキサ管
２２  外側ライナー
２４  上流端
２６  流れスリーブ
３０  開口部
３２  受け入れ径
３４  内径、内壁
３６  外径、外面
３８  入口
４０  出口
５０  エキスパンダ
５２  エキスパンダヘッド
５４  外径
５６  シャフト部分
５８  長手方向
【図１】
2018169150.tif 000003
【図２】
2018169150.tif 000004
【図３】
2018169150.tif 000005
【外国語明細書】
2018169150000001.pdf